(57)【要約】【課題】本発明は，捕獲力を高めるために流動性の高い低粘度の粘着剤を使用しても，前記保護シート１６の剥離性を維持し，また，粘着剤が基材シート１０から流出を防止し，また，シート１全体がネズミの身体に絡ませて包み込むようにして確実に捕獲することができるネズミ捕り粘着シート１を提供する。【解決手段】本発明のネズミ捕り粘着シート１は，該基材シート１０の表面に形成される粘着剤層１２と，該粘着剤層１２の上方に配置される剥離可能な保護シート１６とから成り，前記基材シート１０上に，可撓性を有し，厚みが前記粘着剤層１２の厚みより厚いスペーサ１４,１５を設置し，該スペーサ１４により，前記粘着剤層１２を囲繞すると共に，前記粘着剤層１２上方に前記保護シート１６を隔離支持することを特徴とする。【選択図】図１
2018019657.tif 000002
【特許請求の範囲】
【請求項１】
可撓性を有する基材シートと，
該基材シートの表面に形成される粘着剤層と，
該粘着剤層の上方に配置される剥離可能な保護シートとから成り，
前記基材シート上に，可撓性を有し，厚みが前記粘着剤層から突出するスペーサを複数設置し，該スペーサにより，前記粘着剤層上方に前記保護シートを隔離支持することを特徴とするネズミ捕り粘着シート。
【請求項２】
前記スペーサは，枡目状に形成されていることを特徴とする請求項１記載のネズミ捕り粘着シート。
【請求項３】
前記スペーサは，独立気泡構造を有する樹脂発泡体で形成されていることを特徴とする請求項１または２記載のネズミ捕り粘着シート。
【請求項４】
前記粘着剤層の面積に対する前記スペーサの占有面積の割合が５〜５０％であることを特徴とする請求項１〜３いずれか１項記載のネズミ捕り粘着シート。
【請求項５】
前記粘着剤層の周縁を囲繞する堰状支持枠を設けたことを特徴とする１〜４いずれか１項記載のネズミ捕り粘着シート。
【請求項６】
前記粘着剤層を構成する粘着剤の粘度が１００００〜６００００cpsであることを特徴とする請求項１〜５いずれか１項記載のネズミ捕り粘着シート。
【請求項７】
前記粘着剤層を構成する粘着剤は，少なくともポリブテンとスチレン−イソプレン−スチレンブロック共重合体（ＳＩＳ）を含有する粘着剤であることを特徴とする請求項１〜６いずれか１項記載のネズミ捕り粘着シート。
【請求項８】
前記粘着剤層が，ロジン系樹脂，変性ロジン系樹脂，芳香族系石油樹脂，脂肪族系石油樹脂，テルペン系石油樹脂，変性テルペン系樹脂，スチレン系石油樹脂及び，これらの樹脂の水素添加物から選ばれる少なくとも１種の粘着付与樹脂を含有することを特徴とする請求項１〜７いずれか１項記載のネズミ捕り粘着シート。
【請求項９】
前記粘着剤層が，ポリブテン１００重量部と，スチレン−イソプレン−スチレンブロック共重合体（ＳＩＳ）５〜３０重量部と，ロジン系樹脂，変性ロジン系樹脂，芳香族系石油樹脂，脂肪族系石油樹脂，テルペン系石油樹脂，変性テルペン系樹脂，スチレン系石油樹脂及び，これらの樹脂の水素添加物から選ばれる少なくとも１種の粘着付与樹脂５〜３０重量部とを含有することを特徴とする請求項１〜８いずれか１項記載のネズミ捕り粘着シート。
【請求項１０】
表面に前記粘着剤層を形成した前記基材シートの裏面に粘着剤を塗布し，該粘着剤に剥離シートを剥離可能に被着したことを特徴とする請求項１〜９いずれか１項記載のネズミ捕り粘着シート。
【発明の詳細な説明】
【技術分野】
【０００１】
本発明は，粘着剤を塗布した粘着シートによってネズミを捕獲するネズミ捕り粘着シートに関する。
【０００２】
なお，本願における「シート」という用語は，「フィルム」を含むものとして使用する。
【背景技術】
【０００３】
ネズミ捕りには，以前から，粘着剤によってネズミを捕獲するようにした粘着式ネズミ捕りが種々提案されている。
【０００４】
例えば，図７に示すように，剛性を有する台紙４２に捕捉性の高い粘着剤４４を塗布して二つ折りにして保管する粘着式ネズミ捕り４０で，使用時は，図８に示すように，二つ折りの台紙４２を展開して粘着面を上面にして使用するものがある（特許文献１）。
【０００５】
このような二つ折り型の粘着式ネズミ捕り４０は，台紙４２を粘着させることなく折りたたみ可能とするために，周囲の縁に粘着剤流出防止用に折重ね枠４６と，二つ折り時に対向する各台紙部の粘着面の中心に非接着部材よりなるスペーサ４８とを設け，二つ折り時に各台紙部に塗着された粘着剤同士の接着を阻止するように空間を保持している。
【０００６】
また，このような二つ折り型の粘着式ネズミ捕り４０は，この上を通ったネズミの足を粘着剤４４にて初期に補足して剥がれ難くし，粘着面上でネズミが悶えることで一部の体毛にも粘着させて捕捉するものであるが，ネズミは比較的脚力が強く，たとえ台紙４２上に塗布された粘着剤４４でネズミの足を瞬間的に粘着させたとしても，剛性の高い台紙４２がしっかりした足場を与える結果となり，足に力が入りやすく足を台紙上から外してしまうため，一旦台紙４２上に乗ったネズミが逃げ出してしまうことが多々あった。
【０００７】
また，二つ折り型の粘着式ネズミ捕り４０は，ネズミ捕獲性の問題以外にも，製品自体の質量，製造工程数とも負荷が大きく，コスト面からも合理性に劣る問題があった。
【０００８】
そこで，捕獲効率を高めるため，上述したような剛性を有する台紙の代わりに，図９に示すように，可撓性を有するシート５２の表面に塗布された粘着剤５４にネズミを粘着させ，シート５２でネズミの身体全体を包み込むようにして捕獲する粘着式ネズミ捕り５０がある（特許文献２）。
【０００９】
ネズミがこのシート５２上を通ると粘着剤に足を捕られ，逃げようとして暴れるほど，図１０に示すように，シート５２が体全体にからみつきネズミの動きを封じて脱出できなくなるようにするため，二つ折りの粘着式ネズミ捕り４０に比べて捕獲力が強い。また，二つ折り型の粘着式ネズミ捕り４０に比べ，製品の質量，製造工程数とも負荷が小さい。さらに，捕獲したネズミを捨てる際，既に捕獲の過程でシート５２によってネズミの体がくるまれた状態になっているので，捕獲されたネズミを見ることに抵抗を感ずる人でも，ネズミを見ることなく不快感なしに捨てることができ，しかも衛生的である。
【先行技術文献】
【特許文献】
【００１０】
【特許文献１】実開平３−５６３８３号公報
【特許文献２】実開昭５３−１３０１７６号公報
【発明の概要】
【発明が解決しようとする課題】
【００１１】
ここで，粘着剤について，比較的脚力の強いネズミに対して瞬間の接着性（捕獲性）を高めようとすると，使用される粘着剤は，グリースに近い低粘度のものが良く，低粘度のものは通常の粘着剤と比べ流動性が優れていて，ネズミに絡みつき易くなり，高い捕獲率を達成することができる。
【００１２】
通常，保管時には粘着面を剥離性の保護シート等で保護する必要があるところ，例えば，上述した二つ折り型の粘着式ネズミ捕り４０は，前記スペーサ４８と，前記折重ね枠４６とによって，粘着面に対して接触しない空間が得られることで二つ折りにして保管できる設計となっており保護シートは必要ないが，特許文献２のように基材に可撓性のシート５２を使用した粘着式ネズミ捕り５０は，流通・保管時等において，粘着面が他に接着しないように，粘着剤を剥離性の保護シート等で保護する必要があるが，流動性の高い低粘度の粘着剤に対して，一般のシリコン系剥離紙では，使用時に粘着面から剥がすと糸引きを起こす（界面での剥離が得られない。）ため満足な剥離が得られなかった。
【００１３】
また，流動性が高い低粘度の粘着剤を使用すると，保管時もしくは使用時に粘着剤５４がシート５２から流れ出してしまう問題があった。
【００１４】
本発明は，上記問題点に鑑みてなされたものであって，可撓性のシートで包み込んでネズミの捕獲が確実に行えるとともに，捕獲力を高めるため低粘度の粘着剤を使用しても，前記保護シートの剥離性を維持し，また，粘着剤がシートから流れ出る恐れがないネズミ捕り粘着シートを提供することを目的とする。
【課題を解決するための手段】
【００１５】
以下に，課題を解決するための手段を，発明を実施するための形態で使用する符号と共に記載する。この符号は，特許請求の範囲の記載と発明を実施するための形態の記載との対応を明らかにするために記載したものであり，言うまでもなく，本願発明の技術的範囲の解釈に制限的に用いられるものではない。
【００１６】
本発明のネズミ捕り粘着シート１は，可撓性を有する基材シート１０と，
該基材シート１０の表面に形成される粘着剤層１２と，
該粘着剤層１２の上方に配置される剥離可能な保護シート１６とから成り，
前記基材シート１０上に，可撓性を有し，厚みが前記粘着剤層１２から突出する厚みのスペーサ１４を複数設置し，該スペーサ１４により，前記粘着剤層１２上方に前記保護シート１６を隔離支持することを特徴とする（請求項１）。
【００１７】
前記スペーサ１４は，枡目状に形成することにより，枡目内の粘着剤の基材シートからの脱漏を防止することができる（請求項２）。また，前記スペーサ１４は，独立気泡構造を有する樹脂発泡体で形成することができる（請求項３）。
【００１８】
前記粘着剤層１２の面積に対する前記スペーサ１４の占有面積比の割合は，好ましくは５〜５０％である（請求項４）。
【００１９】
好適には，前記粘着剤層１２の周縁を囲繞する可撓性材料から成る堰状支持枠１５を設けることができる(請求項５)。
【００２０】
前記粘着剤層１２を構成する粘着剤の粘度を１００００〜６００００cpsとしても良い（請求項６）。
【００２１】
前記粘着剤層１２を構成する粘着剤は，少なくともポリブテンとスチレン−イソプレン−スチレンブロック共重合体（ＳＩＳ）を含有する粘着剤であることが好ましい（請求項７）。
【００２２】
前記粘着剤層１２が，ロジン系樹脂，変性ロジン系樹脂，芳香族系石油樹脂，脂肪族系石油樹脂，テルペン系石油樹脂，変性テルペン系樹脂，スチレン系石油樹脂及び，これらの樹脂の水素添加物から選ばれる少なくとも１種の粘着付与樹脂を含有するものとしても良い（請求項８）。
【００２３】
前記粘着剤層１２は，ポリブテン１００重量部と，スチレン−イソプレン−スチレンブロック共重合体（ＳＩＳ）５〜３０重量部と，ロジン系樹脂，変性ロジン系樹脂，芳香族系石油樹脂，脂肪族系石油樹脂，テルペン系石油樹脂，変性テルペン系樹脂，スチレン系石油樹脂及び，これらの樹脂の水素添加物から選ばれる少なくとも１種の粘着付与樹脂５〜３０重量部とを含有するものが好適である（請求項９）。
【００２４】
また，本発明のネズミ捕り粘着シート１は，表面に前記粘着剤層１２を形成した前記基材シート１０の裏面に粘着剤１８を塗布し，該粘着剤に剥離シート１９を剥離可能に被着させても良い（請求項１０）。
【発明の効果】
【００２５】
以上説明した本発明の構成により，ネズミの捕獲力を高めるために流動性の高い低粘度の粘着剤を使用しても，粘着剤層１２が前記保護シート１６に接しないため，前記保護シート１６の良好な剥離が実現できた。
【００２６】
また，粘着剤層１２の周りを囲むスペーサ１４が，堰の役割を果たし，粘着剤が基材シート１０から流れ出ることを防止することができた。なお，スペーサ１４の厚みが前記粘着剤層１２の厚みより厚いため，保管時等に押圧によりスペーサ１４が粘着剤層１２に完全に埋没する恐れはない。
【００２７】
また，保護シート１６を剥離した後の本発明のネズミ捕り粘着シート１全体が可撓性を有するため，シートをネズミの身体全体に絡ませて，包み込むようにして確実に捕獲することができた。
【００２８】
また，スペーサ１４を枡目状にすることにより，剛性が失われるため，粘着シート１の巻き込み機能を阻害せず，また，流動性に富む粘着剤層１２が枡目で分散されるため，粘着剤層１２の粘着剤の部分的な偏りや基材シート１０からの脱漏を防止する事ができた。
【００２９】
また，本発明のスペーサ１４が，独立気泡構造を有する樹脂発泡体で構成されることで，スペーサ１４がより柔軟になり，シート基材１０の巻き込みに対するスペーサ１４の干渉をより低減することができた。また，独立気泡構造を有していることで粘着剤が発泡体の気泡への浸透，貫通の防止することができた。
【００３０】
前記粘着剤層１２の面積に対する前記スペーサ１４の占有面積の割合が５〜５０％とすることで，ネズミの捕獲に充分な粘着力を保持しつつ，流通時等に本発明のネズミ捕り粘着シート１に強い加圧が生じても，保護シート１６が陥没して粘着剤層１２と接触することをより確実に防止することができた。
【００３１】
また，前記粘着剤層１２の周縁を囲繞する可撓性材料から成る堰状支持枠１５を設ければ，基材シート１０からの粘着剤の脱漏を防止する事ができる。
【００３２】
本発明のネズミ捕り粘着シート１は，粘着剤の粘度が１００００〜６００００cpsと低粘度で流動性の高いものを使用できるため，ネズミの捕獲力が高い。なお，この粘度範囲の粘着剤は，ネズミに効率よく粘着できる流動性を有しつつも，基材シート１０から流出して床等を汚してしまうほど流動性が大きくないという点において優れている。
【００３３】
また，本発明のネズミ捕り粘着シート１は，基材シート１０の裏面にも粘着剤１８を塗布して，使用時に，ネズミの通路に貼着して基材シート１０を保持することができる。
【図面の簡単な説明】
【００３４】
【図１】本発明のネズミ捕り粘着シート１の一実施形態を示す，図４のI−I線断面図。
【図２】図１のネズミ捕り粘着シート１の保護シート１６を剥離する際の断面図。
【図３】本発明のスペーサ１４の一実施形態を示す平面図。
【図４】図３のスペーサ１４を使用した本発明のネズミ捕り粘着シート１の保護シート１６の剥離後の平面図。
【図５】本発明のスペーサ１４の他の実施形態である円形スペーサ１４と堰状支持枠１５を使用したネズミ捕り粘着シート１の保護シート１６の剥離後の斜視図。
【図６】本発明のネズミ捕り粘着シート１の接着剤層１２を形成した面の裏側の面に粘着剤１８を塗布した他の実施形態を示す断面図。
【図７】従来の二つ折り型の粘着式ネズミ捕り４０の保管時の状態を示した斜視図。
【図８】図７の粘着式ネズミ捕り４０の使用時の状態を示した斜視図。
【図９】可撓性シートを使用した従来の粘着式ネズミ捕り５０を示した斜視図。
【図１０】図９に示す粘着式ネズミ捕り５０に捕獲されたネズミの状態を示す斜視図。
【発明を実施するための形態】
【００３５】
以下に，添付図面を参照しながら本発明のネズミ捕り粘着シート１について説明する。
【００３６】
図１に示すように，本発明のネズミ捕り粘着シート１は，基材シート１０に粘着剤を塗布して粘着剤層１２を形成し，前記基材シート１０にスペーサ１４を設置した後に保護シート１６を被覆するものである。
【００３７】
基材シート１０
基材シート１０には，ネズミの身体全体を包み込めるように，可撓性を有する柔軟な紙材や樹脂材等を使用する。
【００３８】
具体的には，本発明において基材シート１０は，ＰＥフィルム，ＰＰフィルム（無延伸又は延伸），ＰＥＴフィルム（無延伸又は延伸），ＰＶＣフィルム，ポリラミ紙，含浸紙又は，スパンポンド型不織布により形成したものが好ましい。
【００３９】
なお，基材シート１０の平面寸法は，特に限定されるものではないが，縦６０〜５００mm×横６０〜５００mmが好適である。
【００４０】
また，基材シート１０の厚みは，特に限定されるものではないが，３mm以下が好ましく，より好ましくは，ネズミの身体に容易にくるまるように１mm以下とする。
【００４１】
粘着剤層１２
基材シート１０上に形成される粘着剤層１２には，捕獲力（粘性，粘着力と粘着フィルムの巻き込みで捕獲。）を上げるために低粘度で流動性に優れている粘着剤を使用する。
【００４２】
ただし，塗布される粘着剤の粘度は，１０００cps(センチポイズ)以上とすることが好ましい。なお，本発明においては，粘度が低くネズミの身体に対する接触面積を稼ぎネズミに効率よく粘着できる流動性を有しつつ，基材シート１０から流出して床等を汚してしまうほど流動性が大きくならないよう粘度が１００００〜６００００cpsの粘着剤を使用したり，基材シートから流動して脱漏が生じ，床等を汚してしまうことをより確実に防止するために粘度が６００００cps以上の粘着剤を使用したり，逆に，よりネズミの身体に絡みつきやすくするために１０００〜１００００cpsの粘着剤を使用したり等，目的，用途に応じて粘着剤の粘度を適宜選択することができる。
【００４３】
本発明の粘着剤層１２を構成する粘着剤の組成に関し，主成分は，ゴム系(エマルジョン系，溶剤系，無溶剤系)，アクリル系(エマルジョン系，溶剤系，無溶剤系)でも構わないが，これらは，エマルジョン系の乾燥工程の負荷，溶剤系の乾燥工程の負荷，残留モマー臭，無溶剤系の残留モマー臭，ゴム系の低耐候性等の問題を有するため，本発明においては，粘度と無臭性の点からポリブテンを主成分として使用することが好ましい。
【００４４】
なお，ポリブテンの粘度は，１０００cps(２３℃)以上が好ましい。これ以下の粘度であるとコールドフローが生じ，包装等を含めて形態が維持し難くなる。
【００４５】
また，本発明に使用される粘着剤には，粘着付与樹脂（タッキファイアー）を上述の主成分１００重量部に対して，５〜２００重量部を配合することができる。例えば，天然ゴム系，ＳＩＳ系，ポリイブチレンの共重合体のポリイソブテン，ポリブテン，アクリル系等を主成分とし，粘着付与剤であるタッキファイアーを流動調整も兼ねて５〜２００重量部の範囲で添加しても構わない。
【００４６】
前記粘着付与樹脂としては，ロジン系樹脂，変性ロジン系樹脂，芳香族系石油樹脂，脂肪族系石油樹脂，テルペン系石油樹脂，変性テルペン系樹脂，スチレン系石油樹脂等を例示することができる。また，これらに水素添加し，分子鎖中の炭素と炭素の間の二重結合数を減じることによって得られた水素添加粘着付与樹脂は，耐酸化効果が高く好適である。
【００４７】
これらの接着付与剤は，単独で使用してもよく，２種類以上併用してもよい。
【００４８】
粘着付与樹脂について，市販品として，ハリタックＳＥ１０（ハリマ化成株式会社，ロジンエステル，軟化点８０℃)，クリアロンＰ１００（水添テルペン樹脂，軟化点１００℃，ヤスハラケミカル株式会社製，「クリアロン」は登録商標），クリアロンＰ９０（水添テルペン樹脂，軟化点９０℃，荒川化学工業株式会社製），アルコンＰ９０（脂環式系水添石油樹脂，軟化点９０℃，「アルコン」は登録商標)などがあげられる。
【００４９】
また可塑剤ＤＯＰ，ＤＯＳなどを０．１〜２０重量部の範囲で添加しても構わないが，流動性が過度とならないよう１０重量部以下が好ましい。
【００５０】
なお，粘着剤層１２は，ポリブテンの単独塗布によるものでも構わない。
【００５１】
また，本発明においては，粘着剤の主成分をポリブテンとした場合に，粘着力調整剤として，水添スチレンブロック共重合体，例えば，スチレン−ブタジエン−スチレンブロック共重合体（ＳＢＳ）を水素添加して得られるスチレン−エチレン−ブチレン−スチレンブロック共重合体（ＳＥＢＳ），両端のスチレンポリマーブロックの間がイソプレンポリマーブロックであるスチレン−イソプレン−スチレンブロック共重合体(ＳＩＳ)を水素添加して得られるスチレン−エチレン−プロピレン−スチレンブロック共重合体（ＳＥＰＳ）等を添加することが好ましい。
【００５２】
水添スチレンブロック共重合体の市販品としては，クレイトンＧ１６５７（シェルジャパン株式会社製商品名，２００℃ＭＦＲ（５kgf荷重）７g/１０分，スチレン含有量１３質量％，「クレイトン」は登録商標），タフテックＨ１０５２（旭化成ケミカルズ株式会社製商品名，２００℃ＭＦＲ（５ｋｇｆ荷重）１０g/１０分，スチレン含有量２０質量％，「タフテック」は登録商標），セプトン２００２（クラレ株式会社製商品名，２００℃ＭＦＲ（１０kgf荷重）１００g/１０分，スチレン含有量３０質量％，「セプトン」は登録商標）などが挙げられる。 
【００５３】
ポリブテンとＳＩＳの配合例１として，ポリブテン１００重量部に対して，ＳＩＳは５〜６０重量部，より好ましくは１０〜３０重量部を配合する。ポリブテンにＳＩＳを配合したものは，約６０℃に加熱されると３分程でセルフレベリング（自己平滑化）する。
【００５４】
また，本発明では，ポリブテンに対し前記ＳＩＳの他，上述した粘着付与樹脂（タッキファイアー）を併用することができる。粘着付与樹脂（タッキファイアー）を併用する場合のポリブテンとＳＩＳの配合例２として，ポリブテン１００重量部に対して，ＳＩＳが５〜３０重量部で，粘着付与樹脂が５〜３０重量部とし，ＳＩＳと粘着付与樹脂の合計比率がポリブテンの重量部に対して１０〜６０重量部の範囲とする。なお，粘着付与樹脂は，粘着剤の硬さを増し，ＳＩＳの粘弾性を増すことから，ポリブテン１００重量部に対して粘着付与樹脂は３０重量部以下で，ＳＩＳは２０重量部以下が好ましい。より好ましくは，ポリブテン１００重量部に対して粘着付与樹脂は１５重量部で，ＳＩＳは１０重量部である。
【００５５】
また，粘着付与樹脂（タッキファイアー）以外にも，混練性から可塑剤であるポリブテン１００重量部に対してＯＩＬを１〜１０重量部加える事も構わないが，析出等から無添加が好ましい。
【００５６】
なお，本発明に使用される粘着剤（粘着組成物）には，前記粘着付与樹脂の他，必要に応じて，増量剤とコールドフロー防止を兼ね炭酸カルシウム，カーボンブラック等の粉体，顔料又は染料，酸化防止剤（老化防止剤）などを適量配合しても良い。 
【００５７】
前記酸化防止剤（老化防止剤）としては，フェノール系，有機イオウ系，ヒンダードフェノール系，ヒンダードアミン系，有機リン系ヒンダードフェノール系，アミン系等が挙げられる。フェノール系酸化防止剤として，例えば，ペンタエリスリチルテトラキス−３−（３，５−ジ−ターシャリーブチル−４−ヒドロキシフェニル）プロピオネート（ＳＯＮＧＮＯＸ１０１０，ＳＯＮＧＷＯＮ  ＩＮＤ．社製，商品名）及びｎ−オクタデシル−３−（３，５−ジ−ターシャリーブチル−４−ヒドロキシフェニル）プロピオネート（ＳＯＮＧＮＯＸ１０７６，ＳＯＮＧＷＯＮ  ＩＮＤ．社製，商品名）が挙げられる。リン系酸化防止剤として，例えば，トリス（２，４−ジ−ターシャリーブチルフェニル）ホスファイト（ＳＯＮＧＮＯＸ１６８０，ＳＯＮＧＷＯＮ  ＩＮＤ．製，商品名）が挙げられる。
【００５８】
酸化防止剤（老化防止剤）の含有率は，粘着剤組成物の全質量を基準として，好ましくは０．１〜３質量部であり，より好ましくは０．５〜１質量部である。酸化防止剤（老化防止剤）の含有率が０．１質量％未満の場合，粘着樹脂組成物の加熱溶融時に熱劣化するおそれがある。
【００５９】
本発明に使用される粘着剤は，各種原材料を均一に分散混合できるのであれば，いかなる手法を用いても調製できるが，一般的な手法として，所定の配合量の原材料を，ニーダー，オープンロール，ミキサー等によって混合又は溶融混練し，必要に応じて１２０℃〜１８０℃加熱する方法等を挙げることができる。
【００６０】
溶融加熱１２０〜１８０℃で粘着剤組成物を，目視で十分に混練した後，直ちにダイス又はカレンダーロールで所定の厚みに流涎し粘着シートを得る。または，粘着樹脂組成体を室温冷却の後，再度加熱溶融し上述の方法にて所定の厚みを流涎し，粘着シートを得るものとしても構わない。
【００６１】
粘着樹脂での溶剤型を得る場合は，溶融加熱で混練せずに，トルエン等の溶液で溶解と共に希釈する事も可能である。この際におけるトルエン等の部数は，粘着樹脂１００重量部に対してトルエン等の溶剤２０〜３００重量部である。溶剤型で粘着シートを得る方法は，ダイス，カレンダーロール，ナイフコーター，リバースコーター等を用いることができる。ただし，溶剤型ゆえ，溶剤の乾燥装置が必要である。
【００６２】
本発明においては，粘着剤塗布後に形成された基材シート１０上の粘着剤層１２の厚みは，捕獲性から，２０μm以上必要である。粘着剤の濡れと応力吸収性から厚い方が好ましいが，後述するスペーサ１４の埋没を避ける必要から１００〜１０００μmが好ましく，より好ましくは２００〜６００μmである。
スペーサ１４
【００６３】
本発明においては，基材シート１０上に粘着剤を塗布して粘着剤層１２を形成するが，低粘度の粘着剤が後述する保護シート１６に付着しないように，粘着剤層１２上方に保護シート１６を隔離支持するためのスペーサ１４を基材シート１０上に設置する。
【００６４】
スペーサ１４の設置方法は特に限定されるものではなく，従来公知の手段を用いることができ，また，基材シート１０と一体成形も可能である。
【００６５】
図１で示すように，塗布した粘着剤層１２の厚みより厚いスペーサ１４を基材シート１０に設置することにより，非粘着部の凸部２１と粘着部の凹部２２が得られ，この凸部２１が保護シート１６と粘着剤層１２との空隙を保持することができる。これにより，粘着剤層１２と保護シート１６が接することが無くなるため，低粘度の粘着剤が付着することで保護シート１６の剥離の際に糸引き状の分離となり界面での剥離が得られないという問題は発生しなくなった。また，図１に示すように，本発明のスペーサ１４は，粘着剤層１２の厚みより高く形成されているため，スペーサ１４が堰の役割を果たして粘着剤層１２の脱漏を防止し，また，スペーサ１４又は堰状支持枠１５が粘着剤層１２の周りを囲んでいるため粘着剤が基材シート１０から流れ出ることを防止する。
【００６６】
なお，本発明のスペーサ１４又は堰状支持枠１５の厚みは，前記粘着剤層１２より突出する厚みのため，保管時等に押圧によりスペーサ１４又は堰状支持枠１５が粘着剤層１２に完全に埋没する恐れはない。
【００６７】
本発明のスペーサ１４又は堰状支持枠１５は，無垢材を使用しても構わないが，基材シート１０の巻き込み機能を阻害しないように柔らかさが望まれ，樹脂発泡体で構成されることが好ましい。樹脂発泡体を使用することで，該シートの製造工程と製品の保管機能の簡素化を達成することができる。
【００６８】
また，本発明において使用する樹脂発泡体は，粘着剤が発泡体の気泡への浸透，貫通の防止から独立気泡構造を有していることが好ましい。なお，独立気泡系の発泡体とウレタン系連続気泡などの複合品でも構わないが，この場合，粘着表面には独立気泡系の発泡体側を接するようにすれば粘着剤が発泡体の気泡に浸透または貫通することを防止できる。
【００６９】
樹脂発泡体の材料としては，例えばポリエチレン系，ポリスレン系，ポリプロピレン系，ゴム系などで，商品名としてトーレペフ(東レ株式会社製，ポリエチレン系，「トーレペフ」は登録商標)，ミラーマット(旭化成株式会社製  ポリエチレン系），ポリスチレンペーパー（株式会社ＪＳＰ製  ポリスチレン系）などが挙げられる。
【００７０】
なお，樹脂発泡体の発泡倍率は，１．５倍以上で８０倍以下とし，コストと形状安定から好ましくは，１５〜５０倍である。
【００７１】
また，本発明において，スペーサ１４又は堰状支持枠１５の硬さは，ゴム硬度８０度以下，ネズミ捕捉のための巻き込み性の柔らかさからより好ましくは，ゴム硬度４０度以下であり，また，スペーサ１４又は堰状支持枠１５の伸び率は，０〜６００％が好ましい。
【００７２】
スペーサ１４の形状については，保護シート１６と粘着剤層１２との空隙を保持でき，基材シート１０からの粘着剤の流出を防止し，かつ，基材シート１０の巻き込み性機能を阻害しなければ特に限定されないが，図３に示すように，枡目状としたものが好ましい。スペーサ１４を枡目状にすることにより，剛性が失われ，ネズミ捕獲機能の一つである，粘着シート巻き込み機能を阻害しない。また，図４に示すように，枡目状のスペーサ１４により，流動性に富む粘着剤層１２が枡目で分散されるため，粘着剤の流動を低減する事が可能であり，また，粘着剤層１２の周りを囲むスペーサ１４の外枠が，粘着剤の流出を防止する。
【００７３】
枡目状のスペーサ１４について，枡目単位毎のメッシュ形状（凹部２２の形状）は，正方形，長方形，ひし形，三角形，台形等の略多角形や略円形など，その形は問わない。
【００７４】
図３，図４に示すように枡目状にしたスペーサ１４について，スペーサ１４の厚み（高さ）は，１〜８mm，好ましくは１〜５mm，さらに好ましくは１．５〜３mmであり，スペーサ（非粘着の凸部２１)の幅は，１〜１０mm幅，打ち抜き及び貼り着けの観点から好ましくは２〜５mm幅である。
【００７５】
また，枡目状にしたスペーサ１４について，枡目（凹部２２)の平面寸法は，５mm〜１００mm×５mm〜１００mm，ネズミの足部への粘着の点から１０mm〜１００mm×１０mm〜１００mmが好ましく，より好ましくは，３５mm×３５mmである。１００mm×１００mmより大きくなると，保管上，粘着剤層１２を保護する保護シート１６が陥没し粘着面と接触しやすくなり，保護シート１６が剥離しにくくなる恐れがある。
【００７６】
また，枡目単位毎のメッシュ（凹部２２）1ケの表面積は，その形状を問わず，０．００５m2以上が好ましく，これより小さいとネズミ捕捉能力は得られ難い。
【００７７】
なお，スペーサ１４の形状については，上述したとおり，保護シート１６と粘着剤層１２との空隙を保持でき，基材シート１０からの粘着剤の流出を防止し，かつ，基材シート１０の巻き込み性機能を阻害しなければ特に限定されず，上述の枡目状以外の他のスペーサ１４として，例えば，図５に示すように，粘着剤の流出を阻止するために基材シート１０の４辺に堰状の堰状支持枠１５を設け，スペーサ１４を複数の箇所に離散的に島状に配設した構成としても良い。
【００７８】
特に，スペーサ１４の形状を枡目状としない場合，島状に前記スペーサ１４を複数配設することが好適である。
【００７９】
また，粘着剤層１２表面全体の面積に対するスペーサ１４の占有面積の割合が，４０％以下の場合には，図５に示すようなスペーサ１４を複数の箇所に離散的に島状に設置することが好ましい。これにより，流通時等に生じ得る強い加圧により保護シート１６が陥没して粘着剤層１２と接触することをより確実に防止できる。
【００８０】
なお，前記粘着剤層１２の面積に対する前記スペーサ１４の占有面積の割合が５〜５０％とすることで，ネズミの捕獲に充分な粘着力を保持しつつ，流通時等に本発明のネズミ捕り粘着シート１に強い加圧が生じても，保護シート１６が陥没して粘着剤層１２と接触することをより確実に防止することができるため好ましい。
【００８１】
なお，スペーサ１４の柔らかさを向上させるため，形状に関わらず，幅方向に切れ目を入れる事が望ましい。仕上がりの軟さから切れ目は，刃型(トムソン刃など)で，ハーフカットすることが望ましい。ハーフカットにすれば粘着剤が流れ出る恐れはない。ハーフカットの間隔は，２〜１００mm間隔，製造工程での作業性から１０〜５０mm間隔が好ましい。
【００８２】
保護シート１６
本発明のネズミ捕りシート１は，使用時まで粘着面を保護するために，剛性部材から成る剥離可能な保護シート１６を被せておく。
【００８３】
上述した通り，保護シート１６は，スペーサ１４又は堰状支持枠１５によって粘着剤層１２上に隔離支持されるため，保管時等に，保護シート１６が粘着剤層１２に接することはない。
【００８４】
上述のスペーサ１４の少なくとも一部に粘着剤を塗布して，その上に保護シート１６を被着して設置しても良い。剥離性を考慮すると，比較的接着力の弱い粘着剤を用いることが好ましい。
【００８５】
本発明に用いる保護シート１６を構成する材料としては，剛性を有するものを使用し，例えば，ＰＥＴ（ポリエチレンテレフタレート）フィルム，ＰＰ（ポリプロピレン）フィルム，硬質塩ビ板，ＯＰＰ（二軸延伸ポリプロピレン）フィルム，二軸延伸ＰＥＴ等のフィルムや，段ボールやボール紙などの板紙等を使用可能である。
【００８６】
また，保護シート１６には，剥離剤を塗布して剥離層を形成しても良く，例えば，シリコンエマルジョン，ＵＶシリコン等のシリコン樹脂，フッ素樹脂，ワックスなどのコーティングにより形成することができる。公知のコーティング法でよく，ディッピング法，ロールコーティング法，スクリーン印刷法，スプレー法，グラビア印刷法などの従来公知の手段を用いることができる。
【００８７】
なお，保護シートの厚さについては，１００μm以上，好ましくは，１５０μm以上，より好ましくは４００μm以上である。
【００８８】
基材シート１０の裏面の粘着剤１８と剥離シート１９
図６に示すように，基材シート１０には，粘着剤層１２を形成した面の裏側の面にも粘着剤１８を塗布して，使用時に，ネズミの通路に貼着して基材シート１０を保持するようにしても良い。
【００８９】
粘着剤１８の粘着力については，通路面に貼着して保持している際には剥離しないが，ネズミが粘着剤層１２に貼着されて逃げだそうとして暴れたときには容易に剥離され，基材シート１０がその可撓性によりネズミの身体に巻き付くようにしておくことが好ましい。そのため，例えば，公知の感圧粘着剤を部分的にもしくは比較的接着力の弱い粘着剤を全面に塗着して設けてもよく，または，両面粘着テープ片を用いて設けても良い。
【００９０】
保管時には，シリコンなどの剥離剤を塗布した剥離シート１９を剥離可能に貼着する。剥離シート１９の材料としては，特に制限はなく，例えば，紙や，ポリプロピレン，ポリエチレンテレフタレート等のフィルム上に，シリコン樹脂等の離形剤を塗工したものを使用すればよい。
【符号の説明】
【００９１】
１  ネズミ捕り粘着シート
１０  基材シート
１２  粘着剤層
１４  スペーサ
１５  堰状支持枠  
１６  保護シート
１８  粘着剤
１９  剥離シート
２１  凸部
２２  凹部
４０  粘着式ネズミ捕り
４２  台紙
４４  粘着剤
４６  折重ね枠
４８  スペーサ
５０  粘着式ネズミ捕り
５２  シート
５４  粘着剤
【図１】
2018019657.tif 000003
【図２】
2018019657.tif 000004
【図３】
2018019657.tif 000005
【図４】
2018019657.tif 000006
【図５】
2018019657.tif 000007
【図６】
2018019657.tif 000008
【図７】
2018019657.tif 000009
【図８】
2018019657.tif 000010
【図９】
2018019657.tif 000011
【図１０】
2018019657.tif 000012